АНГОБ
ENGOBE

Изобретение относится к составам ангобов, которые могут быть использованы в производстве керамического кирпича.
Известен ангоб, содержащий, мас.%: беложгущуюся глину (суспензия Часов-Ярской глины) 70,0-90,0, бой оконного листового стекла 10,0-30,0. Вводом 5 мас.% оксида хрома, 20 мас.% гематита или других окрашивающих добавок в ангоб можно получить окрашенные составы [1].
Задача изобретения состоят в повышении морозостойкости ангоба.
Технический результат достигается тем, что ангоб, включающий беложгущуюся глину, молотый бой оконного листового стекла, дополнительно содержит шамот и сульфитно-дрожжевую бражку при следующем соотношении компонентов, мас.%: глина 81,0-85,0; молотый бой оконного листового стекла 5,0-7,0; шамот 7,0-10,0; сульфитно-дрожжевая бражка 2,0-3,0.
В таблицах приведены составы ангоба.
Таблица
Компоненты
Состав, мас.%
1
2
3
Глина
81,0
83,0
85,0
Молотый бой оконного листового стекла
7,0
6,0
5,0
Шамот
10,0
8,5
7,0
Сульфитно-дрожжевая бражка
2,0
2,5
3,0
Морозостойкость, циклы
не менее 50
не менее 50
не менее 50
Компоненты дозируют в требуемых количествах. В шаровую мельницу загружают бой оконного листового стекла, шамот, воду, сульфитно-дрожжевую бражку и размалывают в течение 2-3 часов, затем добавляют глину (используемую в производстве кирпича) и проводят измельчение компонентов до остатка не более 2% на сетке №008. Влажность ангоба должна составлять 35-50%. Приготовленный ангоб наносят на поверхность (ложок, тычок) отформованного и подсушенного керамического кирпича. Обжиг изделий проводят при температуре 950-1050°С.
Источники информации
1. Августиник, А.И. Производство художественной керамики. / А.И.Августиник. - Л.: Стройиздат, 1975. - 592 с.